(57)【特許請求の範囲】
【請求項１】
携帯電話、自動車、診断器具、および、医療用ろ過装置における濾過手段として使用するための布地材料複合構造であって、１００〜９００ｎｍのナノ繊維径を有するナノ繊維からなる１以上のナノ繊維層を含み、前記ナノ繊維は、互いに結合され、そして、合成単一糸から作成された平織で織られた精密布地によって支持され、前記織られた精密布地は５μｍ〜２０００μｍのメッシュサイズを有し、前記合成単一糸は、ポリエステル、ポリアミド、ポリプロピレン、ポリフェニルスルフィド、ＰＥＥＫ、ＰＶＤＦ、およびＰＴＦＥから選択され、または、前記合成単一糸はフッ素系高分子、ＰＡ  ６、ＰＡ  ６／１２、ポリアラミド、ＰＵＲ，ＰＥＳ、ＰＶＡ、ＰＶＡＣ、ＰＡＮ、ＰＥＯ、ＰＳ、ポリチオフェンなどの導電性高分子から選択される有機高分子、および／またはキトサン、ケラチン、コラーゲンおよびペプチドから選択される生体高分子を含み、前記複合構造は１〜２μｍの粒径を有する粒子の通過を阻止し、前記複合構造は、音が弱められることなく、前記複合構造を通過することを可能とする音響インピーダンスを有することを特徴とする布地材料複合構造。
【請求項２】
請求項１に記載の複合構造であって、前記複合構造は２μｍの粒径を有する粒子に対して９９％のろ過効率を有することを特徴とする複合構造。
【請求項３】
請求項１に記載の複合構造であって、前記ナノ繊維層を前記布地の片面または前記布地の両面に塗布することを特徴とする複合構造。
【請求項４】
請求項１に記載の複合構造であって、接着材料によって、前記ナノ繊維層を前記布地に塗布することを特徴とする複合構造。
【請求項５】
請求項１に記載の複合構造であって、前記複合構造は、前記布地を覆う追加の布地をさらに含むことを特徴とする複合構造。
【請求項６】
請求項１に記載の複合構造を作成するための装置であって、前記装置は、高分子溶液を放出して正極として操作されるフィラメント提供ダイ構造（３）、高分子溶液容器、シリンジ、キャピラリーおよびノズル組立体、電界紡糸ナノ繊維が収集されて対電極として操作されるコレクター（４）を含むことを特徴とする装置。
【発明の詳細な説明】
【技術分野】
【０００１】
本発明はろ過の手段または媒体として使用するための布地材料複合構造に関する。
【背景技術】
【０００２】
現在のところ、１−２ミクロン未満の粒径を有する粒子はろ過布地材料によって分離することが不可能である。それは製織布地材料のメッシュの目開きを５ミクロン未満とすることを妨げている製織工程の技術的限界のためである。
【発明の概要】
【課題を解決するための手段】
【０００３】
したがって、本発明の目的は、１−２ミクロンの粒径を有する粒子の通過を阻止する布地材料複合構造を提供することである。
【０００４】
上述の目的の範囲内で、本発明の主な対象は、粉末ろ過能を合わせ持つ、精密布地のように精密かつ選択的なろ過特性を所有可能な布地材料複合構造を提供することである。
【０００５】
さらに本発明の他の対象は、作成されるろ過媒体の寿命を増加するよう調整可能な布地材料複合構造を提供することである。
【０００６】
さらに本発明の他の対象は、音響応用において使用するための同様のメッシュサイズを有する布地材料よりも低い音響インピーダンスを有し、かつ、例えば布地が磁性および粉末の粒子から電話の内部部品も保護する携帯電話において保護機能を提供可能な布地材料複合構造を提供することであり、布地は音がそこを通過することを可能とする一方で非常に小さいメッシュサイズおよび低い布地インピーダンスを有する。
【０００７】
さらにその他の対象のほかに上述の目的および対象は、後に本明細書においてより明確となるが、ろ過の手段または媒体として使用するための布地材料複合構造によって達成され、前記構造は１以上のナノ繊維層および直角に編まれた合成単一糸精密布地との組み合わせを含むことを特徴とする。
【０００８】
特に、ナノ繊維層を電界紡糸塗布法によって前記単一糸布地に重ねるかまたは塗布し、かつ前記支持布地に組み込むため、一重または密に結合したろ過の手段または媒体を形成する。
【０００９】
さらなる接着材料層、例えば水性溶液のアクリル接着材料も、上記の布地構造に付着可能であるため、布地材料およびナノ繊維の密な結合を増加させる。
【００１０】
従って、上記の布地材料は構造強度が非常に高いろ過膜を提供する。
【００１１】
本発明の一側面によると、ナノ繊維層が布地材料の両面に付着すること、および／または追加の布地層をそこに結合させることによって、ナノ繊維層をその中に含むサンドイッチ布地配置を形成することが可能である。これはマイクロメータ粒子に対する高いろ過効率および優れた流速特性を保持した透過性ろ過媒体を要求する、音響、自動車、ホワイトグッズ、水、診断および医療ろ過応用などの様々なろ過応用において非常に利点となる。
【００１２】
本発明のさらなる特徴および利点は、以下の本発明の排他的でない好ましい実施形態の詳細な開示からより明らかとなり、添付の図面において示される実施例によって例示する。
【図面の簡単な説明】
【００１３】
【図１】図１は電解紡糸装置を概略的に示している。
【図２】図２は基材ＰＡ  １２０．３０  ＷＯ布地材料の特徴パラメータを、それのろ過効率と共に示す表を示している。
【図３】図３は布地材料＋ＰＡ  １２０．３０  ＷＯナノ繊維から成る結合または積層ろ過材料の特徴パラメータを示す他の表である。
【図４】図４は基材ＰＥＳ  ＡＭ  １２０．３４  ＷＢ布地材料の特徴パラメータを示す他の表である。
【図５】図５は布地材料＋ＰＥＳ  ＡＭ  １２０．３４  ＷＢナノ繊維から成る積層材料の特徴パラメータを示す他の表であり、ナノ繊維層は布地の片面に付着している。
【図６】図６は布地材料＋ＰＥＳ  ＡＭ  １２０．３４  ＷＢナノ繊維から成る積層材料の特徴パラメータを示す他の表であり、ナノ繊維層は布地の片面およびそれの両面に付着している。
【図７】図７は布地材料＋ＰＥＳ  ＡＭ  １５０．２７ナノ繊維から成る結合または積層材料の特徴パラメータを示す他の表であり、ナノ繊維層は接着剤が塗布された布地の片面に付着している。
【図８】図８、９および１０は、ランダムに配置したナノ繊維層を有する合成単一糸精密布地材料を含むろ過の手段または媒体を示す写真である。
【図９】図８、９および１０は、ランダムに配置したナノ繊維層を有する合成単一糸精密布地材料を含むろ過の手段または媒体を示す写真である。
【図１０】図８、９および１０は、ランダムに配置したナノ繊維層を有する合成単一糸精密布地材料を含むろ過の手段または媒体を示す写真である。
【図１１】図１１および１２は、ろ過効率試験後の合成単一糸精密布地材料およびナノ繊維層を含むろ過の手段または媒体のさらなる写真である。
【図１２】図１１および１２は、ろ過効率試験後の合成単一糸精密布地材料およびナノ繊維層を含むろ過の手段または媒体のさらなる写真である。
【発明を実施するための形態】
【００１４】
上述の図面の参照番号と関連して、本発明における複合布地構造は合成単一糸平面メッシュ精密布地材料を含む。
【００１５】
それの均一で密着したメッシュ構造により、発明の布地は前記複合布地をろ過応用のための理想的な基材とする高強度および優れた取り扱い特性を有することに注目すべきである。
【００１６】
実際、前記複合布地は、以前の多重糸布地のものに比べて著しく改良された、非常に均一な布地重量、厚さ、表面特性、耐温度性を有し、上記の有利な特性は布地ロールの全長および１つの布地の束から他の布地の束にわたって一定である。
【００１７】
しかしながら、発明の精密布地は非常に狭い許容差範囲で作成されている。そのため、一貫したろ過効率および通気率を有するろ過の手段または媒体を提供する。これは前述したとおり、それの一定の細孔径およびそれを織るために使用する単一の糸または織糸における一定の特性を有している。
【００１８】
さらに、精密布地は、天候要因、水、および水蒸気に対して非常に優れた耐性を有し、産業規模で容易に作成することが可能である。
【００１９】
上記の直角に編まれた合成単一糸精密布地は、メッシュサイズが２０００μｍ〜５μｍの範囲のメッシュサイズである、ポリエステル、ポリアミド、ポリプロピレン、ポリフェニルスルフィド、ＰＥＥＫ、ＰＶＤＦ、ＲＴＦＥから作成可能であり、ナノ繊維の層または膜を支持するために支持基材として使用可能である。
【００２０】
また、布地はＰＡ  ６、ＰＡ  ６／１２、ポリアラミド、ＰＵＲ、ＰＥＳ、ＰＶＡ、ＰＶＡＣ、ＰＡＮ、ＰＥＯ、ＰＳ、導電性高分子（ポリチオフェン）、フッ素ベースの高分子等を含む有機高分子からも作成可能である。
【００２１】
また、布地は、キトサン、ケラチン、コラーゲン、ペプチド等の生体高分子からも作成可能である。
【００２２】
基材布地は、意図される応用に対して要求される特徴に基づき、それのメッシュサイズおよび材料、付着したナノ繊維量、付着した層の厚さ、およびナノ繊維を形成する高分子に基づいて選択される。
【００２３】
また、必ずしもろ過タイプではなく、使用される材料の生体適合性が要求される、医学的応用に適した生体高分子を電界紡糸することも可能である。
【００２４】
結合または積層した布地／ナノ繊維の膜ろ過手段の研究では、Ｓａａｔｉクラスおよび電界紡糸可能な高分子クラスの様々な布地材料が使用されてきた。
【００２５】
特に、ナノ繊維および基質は、容認可能な圧力損失および透過性を有する最大限のろ過効率をもたらすために設計されてきた。
【００２６】
これに関連して、用語「ろ過」は、本明細書においてあらゆる三次元システムを意味し、幾何学的寸法はその他の２つに対して主要なものとして考慮されることに注目すべきである。
【００２７】
特に、ナノ繊維においては、直径は１ミクロン未満であり、ナノメートル（１００−９００ｎｍ）と同程度である。
【００２８】
前記のナノ繊維およびナノ繊維布地材料の特性は、大きな比表面積、高い表面積対体積比、小さな細孔径、高い空隙率、三次元パターン、高い透過率、および低い通気抵抗、粒子の優れた分離、粉末材料を拒絶する優れた機能、および改良された物理的−機械的性質を含むため、布地活性領域に対する自明の「利益」、改良されたろ過特性、および流れの観点からの自明の利点を達成することが可能である。
【００２９】
上述した非常に優れた多機能特性によって、前記ナノ繊維を以下の広い範囲内において使用可能とする。
−工業用織物材料、
−液体または空気をろ過するための、ろ過の手段または媒体、
−保護用および壁膜となる布地材料（衛生的、軍事的、布製品の応用等）、
−生物医学用装置および材料（薬剤放出ベクター、止血装置、特殊な有機布地および包帯用材料）、
−医学および診断の分野において、
−吸音応用において、
−複合材料の補強として、
−美肌マスクとして（洗浄剤および肌への薬物治療）、
−皮膚多孔質膜などの有機布地材料のための架橋配置、血管および神経組織を再生するための管状配置、骨および軟骨を再生するための三次元架橋。
【００３０】
さらに、本発明における布地およびナノ繊維構造は、電界紡糸法によって高分子ナノ繊維を布地基質へ付着させるシステムにおいても使用可能である。電界紡糸法は広範囲の高分子材料に応用可能であり、またそこに適した添加剤を添加することで修正可能である。それ故、特別に設計された応用において使用される、改良された性能の布地材料を提供可能である。
【００３１】
周知のように、電界紡糸法は以下の主な大きな利点をもたらす。
−実験室規模から工業規模への迅速かつ容易な切り替えの可能性、
−高生産収率、
−優れた再現性、
−繊維のサイズおよびパターンの正確な制御、
−付着する繊維量の正確な制御、
−繊維生産収率の容易かつ迅速な制御、
−出発溶液に添加物を単に加えることによる布地材料特性の容易な修正、
−少ない原料消費（非常に軽いナノ繊維横編みパターンを有するため、結果として材料の節約により安価な生産となる）、
−材料の劣化のリスクを負わず、少ない動力消費の操作費用、および優れた経済効率を伴う室温での工程、
−プロセスシステムの容易な維持管理および整備、
−安全性の高い操作特徴。
【００３２】
さらに、電界紡糸法によって、適した外側の電場にさらされる濃縮高分子溶液から開始するナノメータサイズの高分子繊維の「コールドスピン（ｃｏｌｄ  ｓｐｉｎ）」を可能にする。
【００３３】
図１の参照番号１によって一般的に示される、上記の方法を実行するための非常に簡易な電界紡糸装置は、基本的に以下の３つの主要構成要素を含む。
電源、参照番号２によって一般的に示され、高電位差（５−５０ｋＶ）を発生するように構成されている、
ダイ構造３、シリンジ、キャピラリーおよびノズル組立体、関連する容器等を含むフィラメントを提供する装置であり、そこから高分子溶液を放出し、正極として操作される、および
コレクター４、そこで電界紡糸ナノ繊維を収集し、対電極として操作される。
【００３４】
本装置では、電場をかけることで、溶液が帯電することにより表面張力に反して静電力をもたらし、不安定現象が発生して噴流を形成する。
【００３５】
溶媒を素早く蒸発させることで、噴流が大きく伸長しながら横断面が減少して薄い連続フィラメントとなり、凝固し始めてコレクター表面に付着する。
【００３６】
装置において、合成単一糸布地材料は、ダイ構造から所定の適した距離を置いて対電極上に配置する。
【００３７】
２つの電極間に設定された電位差をかけることで、ナノ繊維はろ過布地材料に直接噴射付着し、またはランダム配向パターンで付着し、高い表面積対体積率および非常に小さな細孔径を有する横編みパターンを布地に形成する。付着したナノ繊維は、化学的および物理的な両方の力によって布地に結合することで、それと共に一体化した組立体をもたらす。
【００３８】
また、布地材料におけるプラズマ前処理は、前記ナノ繊維の副層に対する接着およびそれらの均一な付着をさらに向上させるために使用可能である。
【００３９】
本接着をさらに増加させるために、さらにダイ構造と基質が支持される対電極との間に、前記ナノ繊維がろ過布地に接触する際に乾燥状態とならないような距離を提供することが可能である。
【００４０】
様々な特性のナノ繊維層を実現するために、調整されるプロセスパラメータは、繊維サイズ、平均細孔径、付着層の厚さ、およびナノ繊維層重量（ｇ／ｍ２）である。
【００４１】
電界紡糸法は、プロセスパラメータ、材料特性、および環境条件を調整することによって制御可能である。
【００４２】
ナノ繊維の直径、それらの特徴、および特性は、プロセスパラメータをさらに調整することで容易に調節可能である。
【００４３】
出発溶液は、それの粘度、高分子濃度、ならびに溶媒の電気伝導度および揮発度によって特徴付けられる。
【００４４】
環境条件は、相対湿度、温度、および圧力によって特徴付けられ、一方でプロセス条件は、加えられる電位差、ダイ構造と付着表面との間の距離、電極間の距離、溶液流、および付着速度によって特徴付けられる。
【００４５】
本発明の効果を試験するときに、発明の工程においてもっとも意義のあるパラメータを発見することが可能である。最終生成物を最適化するまで前記パラメータの値を変更して試験を繰り返すことで、マイクロメータ粒子のろ過において高効率な細孔径の均質かつ均一な分布をもたらすような、サイズかつ構造を有する幾何学的に均質な繊維を提供する。その一方で、層の厚さおよび平均細孔径を調節することで制御された高透過性を維持可能である。
【００４６】
実験結果
発明の布地試料は、ろ過手段によって閉じ込められる粒子率を確認するためにろ過効率試験台および従来のＳａａｔｉシステムを使用したそれらのろ過効率、それの透過性を測定することによって決定される積層または結合材料の流動抵抗、および音響インピーダンス測定によって決定される音通過抵抗に関連して特徴付けられた。
【００４７】
ＰＡ、ＰＵＲ高分子ナノ繊維で被覆されたポリエステルおよびナイロンの両方から作成された多数の異なる布地試料が作成されて特徴付けられた。
【００４８】
最も意義のある結果を以下に記載する。
【００４９】
ナノ繊維で被覆されたＰＡ  １２０．３０  ＷＯ布地
基材布地の特徴：
メッシュサイズ＝５５μｍ
高透気率  ５６００  ｌ／ｍ２ｓ
ＣＡ  Ｆｉｂｒｏｄａｔ  １１１．９°
【００５０】
図２の表は、発明の基材布地におけるろ過効率の特徴パラメータを示している。
【００５１】
図３の表は、布地＋ナノ繊維の結合または積層材料の特徴パラメータを示している。
【００５２】
プラズマ前処理したナノ繊維−被覆ＰＥＳ  ＡＭ  １２０．３４  ＷＢ布地：
基材布地の特徴
メッシュサイズ＝４７μｍ
透気率  ４５００  ｌ／ｍ２ｓ
【００５３】
図４の表は、基材布地の特徴パラメータをさらに示している。
【００５４】
図５の表は、ナノ繊維層が布地の片面または表面に付着した布地＋ナノ繊維の結合または積層材料の特徴パラメータを示しており、図６の表は、ナノ繊維層が布地の片面および布地の両面の両方に付着した布地＋ナノ繊維結合材料の特徴パラメータを示している。
【００５５】
Ｂｌａｃｋ  ｗａｔｅｒ  ｒｅｐｅｌｌｅｎｔナノ繊維で被覆されたＰＥＳ  ＡＭ  １５０．２７布地。
基材布地の特徴：
メッシュサイズ＝３８μｍ
透気率  ４５００  Ｉ／ｍ２ｓ
音響インピーダンス＝４７ＭＫＳ  Ｒａｙｌｓ
【００５６】
図３の表は、ナノ繊維層が布地の片面に付着した布地＋ナノ繊維結合材料の特徴パラメータを示している。
【００５７】
本発明における布地材料複合構造は、同様のメッシュサイズ値を有する合成単一糸精密布地よりも大きな透過性を有する。実際、メッシュサイズは同じであり、結合したろ過媒体または手段における透過性は合成単一糸精密布地に対して２．５倍増加している。
【００５８】
発明の布地材料複合構造は、最高２μｍにおいて９９％のろ過効率を有するろ過媒体をさらに提供することで、＜５μｍ（以前のろ過精密布地のろ過限度）の粒径を有する粒子に対する高いろ過効率をもたらす。
【００５９】
さらに、本発明における布地材料複合構造は、ろ過布地を限定するが、粉末拒絶能をもたらし、同様のメッシュサイズ値を有する合成単一糸精密布地よりも低い音響インピーダンスを有する。実際、メッシュの目開きサイズは同じであり、発明の結合ろ過手段における音通過抵抗は合成単一糸精密布地よりも１．５倍低い。
【００６０】
発明の布地材料複合構造におけるさらなる重要な特徴は、それがナノ繊維塗布の長い寿命を伴った長期にわたる効率的なろ過特徴を有することである。
【００６１】
本発明におけるろ過の手段または媒体の形態学的特徴パラメータ。
【００６２】
電界紡糸フィラメントの形態および直径分布はＳＥＭ調査によって特徴付けられ、それはナノ繊維の直径が選択された試料に応じて８０〜８５０μｍの間で変化し、それらが互いに結合することで非常に小さい細孔径を有する薄い横編みパターンを規定することを示している。
【００６３】
図８、９および１０は、合成単一糸精密布地およびランダムに配置したナノ繊維層によって構成されるろ過媒体のＳＥＭ写真を示している。
【００６４】
図１１および１２は、ろ過効率試験後の合成単一糸精密布地およびナノ繊維層によって構成されるろ過媒体のさらなるＳＥＭ写真である。
【００６５】
試験溶液中に含まれる粒子は、発明のろ過媒体の布地構成要素によってしっかり閉じ込められ、かつナノ繊維構成要素中に捕捉されていることが明らかである。
【００６６】
本発明は意図する目的および対象を十分に達成したことが分かった。
【００６７】
つまり、本発明は、１−２ミクロンの粒径を有する粒子の通過を阻止することが可能な、ろ過の手段または媒体として使用するための布地材料複合構造を提供する。今まで１−２ミクロンの粒径を有する粒子は、上述した以前の製織工程における技術的限界により５ミクロン未満のメッシュサイズを有する布地を作ることが不可能であったため、以前のろ過布地によって分離不可能であった。
【００６８】
さらに、本発明における複合布地構造は、（ナノ繊維層の薄い厚さによる限度はあるが）粉末拒絶能を合わせもつ、一般的な精密布地のような精密かつ選択的なろ過を提供する。
【００６９】
さらに、本発明における合成布地構造は、粒子をそれの厚み中に捕捉するナノ繊維層を提供することによって、ろ過媒体の平均耐用年数を増加させることが可能である。
【００７０】
細孔径は同じであり、透過性は大きく、結果としてろ過部の上流と下流との間の小さい流れ／圧力降下をもたらす。
【００７１】
さらに、発明の複合布地構造は、同様のメッシュサイズ値を有する以前の布地よりも低い音響インピーダンスを有し、その特徴は音響応用のために非常に重要である。また、布地材料は強磁性および粉末の粒子から（携帯電話などの）装置の内部部品を保護する機能も提供する。
【００７２】
最後に、本発明はナノ繊維膜の弱い機械的強度による使用制限を克服するものである。
【００７３】
本発明の実施において、使用材料、ならびに不定のサイズおよび形態は、要求に応じていかなるものであってもよい。
【図１】
0006048878.tif 000002
【図８】
0006048878.tif 000003
【図９】
0006048878.tif 000004
【図１０】
0006048878.tif 000005
【図１１】
0006048878.tif 000006
【図１２】
0006048878.tif 000007
【図２】
0006048878.tif 000008
【図３】
0006048878.tif 000009
【図４】
0006048878.tif 000010
【図５】
0006048878.tif 000011
【図６】
0006048878.tif 000012
【図７】
0006048878.tif 000013